ОБРАБОТАННЫЕ ТРЕХМЕРНЫЕ ПРОКЛАДОЧНЫЕ МАТЕРИАЛЫ, СНАБЖЕННЫЕ ОТВЕРСТИЯМИ
TREATED THREE-DIMENSIONAL APERTURED LINERS

ПРЕДПОСЫЛКИ СОЗДАНИЯ ИЗОБРЕТЕНИЯ
Настоящее изобретение относится к средствам личной гигиены, в частности к одноразовым впитывающим изделиям, содержащим отверстия, обработанные гидрофильными средствами, помогающие поверхности изделия быть чистой на вид и на ощупь.
Существует несколько одноразовых изделий для личной гигиены, впитывающих жидкости организма; тем не менее, они, как правило, растекаются по поверхности до полного задействования способности поглощения жидкости, что представляет собой нерешенную проблему, с которой сталкиваются многие производители. Дополнительно, некоторые жидкости, такие как менструальные выделения и жидкие испражнения (фекалии), обладают вязкоупругими свойствами, которые особенно затрудняют достижение надлежащих характеристик поглощения и распределения. В частности, относительно высокая вязкость и/или эластичность таких жидкостей, как правило, мешает впитыванию и распределению жидкостей внутри впитывающего изделия. В других случаях поглощающие свойства впитывающего изделия могут ухудшаться, когда компоненты менструальных выделений блокируют каналы между частицами или волокнами, содержащимися во впитывающем изделии. Это явление часто называют термином засорение. Хотя были предприняты попытки улучшения воздействия засорения посредством модификации вязкоупругих свойств жидкости как таковой, фактическое улучшение впитывающего изделия требует дальнейшей разработки.
Помимо проблем, связанных с протеканием, в некоторых одноразовых изделиях для личной гигиены, также существуют гигиенические проблемы, непосредственно влияющие на пользователя. Часто жидкость организма находится в непосредственном контакте с пользователем, что вызывает ощущения дискомфорта и несвежести. В частности, что касается женских гигиенических продуктов, таких как гигиенические прокладки, ощущения дискомфорта и несвежести, которые часто могут быть вызваны пятнами на обращенном к телу прокладочном материале, могут привести к плохому впечатлению от свойств продукта и к невозможности извлечения максимальной пользы из использования продукта.
Следовательно, в настоящем уровне техники существует потребность в средствах личной гигиены, таких как впитывающие изделия, обеспечивающих улучшенные характеристики поглощения и распределения, уменьшение протекания, уменьшение образования пятен, уменьшение повторного увлажнения поверхности или обратного притока к поверхности для общего более чистого, более сухого и более комфортного ощущения и впечатления пользователя.
Современные подгузники не так эффективны, как могли бы быть, при обращении с жидкими испражнениями новорожденных на грудном вскармливании. Жидкие испражнения обычно остаются (скапливаются) на поверхности прокладочного материала подгузника, при этом минимальное количество переносится во впитывающую сердцевину и впитывается ею. Большое количество скопившихся жидких испражнений с пятном большого размера на поверхности подгузника является для лица, осуществляющего уход, негативным показателем и создают ощущение неэффективности подгузника при обращении с жидкими испражнениями. Помимо негативного восприятия, жидкие испражнения загрязняют чистый прокладочный материал и они определенно являются нежелательными для пользователя. Следовательно, желательно перемещать как можно больше жидких испражнений под прокладочный материал.
КРАТКОЕ ОПИСАНИЕ
Настоящее изобретение использует новаторские трехмерные материалы с оптимизированными отверстиями и с комбинациями гидрофильных и гидрофобных обработок, стратегически примененных к материалам для улучшения впитывания подгузником жидких испражнений и их перемещения под прокладочный материал. Когда большая часть жидких испражнений впитана, на младенце остается меньше загрязнения, которое нужно будет очистить лицу, осуществляющему уход, и обеспечивается более чистый внешний вид поверхности подгузника. Комбинации трехмерных структур и обработок согласно настоящему изобретению не ограничиваются контролем жидких испражнений и могут быть применены для улучшения поглощения других жидкостей, включая менструальные выделения, мочу и тому подобное.
Настоящее изобретение достигает этой цели путем предоставления обращенного к телу прокладочного материала для использования в одноразовых впитывающих средствах личной гигиены, при этом прокладочный материал имеет среднюю плоскость материала и содержит множество выступающих областей, проходящих в направлении оси Z от средней плоскости материала; множество отверстий, проходящих сквозь прокладочный материал; вещество для гидрофобной обработки, расположенное на выступающих областях; и множество низинных областей, расположенных между выступающими областями, при этом низинные области являются гидрофильными.
Настоящее изобретение также достигает этой цели путем предоставления обращенного к телу прокладочного материала для использования в одноразовых впитывающих средствах личной гигиены, при этом прокладочный материал имеет среднюю плоскость материала и содержит множество выступающих областей, проходящих в направлении оси Z от средней плоскости материала; множество углубленных областей, чередующихся со множеством выступающих областей, при этом углубленные области проходят в направлении, противоположном оси Z, от средней плоскости материала, и при этом углубленные области являются гидрофильными; множество отверстий, проходящих сквозь прокладочный материал, при этом отверстия расположены лишь в углублениях; и вещество для гидрофобной обработки, расположенное на выступающих областях.
Также представлено изделие для личной гигиены, включающее в себя нетканый проницаемый для жидкости прокладочный материал, имеющий обращенную к телу поверхность и противоположную тыльную поверхность, непроницаемый для жидкости тыльный лист и по меньшей мере один промежуточный слой, расположенный между ними, при этом проницаемый для жидкости прокладочный материал содержит выступающие области и отверстия, где по меньшей мере некоторые из выступающих областей обработаны веществом для гидрофобной обработки и где по меньшей мере некоторые из отверстий обработаны веществом для гидрофильной обработки.
КРАТКОЕ ОПИСАНИЕ ЧЕРТЕЖЕЙ
Вышеизложенные и другие признаки и аспекты настоящего изобретения, а также способ их достижения станут более очевидными, и само изобретение станет более понятным из следующего описания, прилагаемой формулы изобретения и прилагаемых графических материалов, на которых
на фиг. 1 представлено схематическое изображение различных слоев изделия личной гигиены согласно настоящему изобретению;
на фиг. 2 изображен схематический вид в перспективе части прокладочного материала по фиг. 1;
на фиг. 3 представлено фотографическое изображение прокладочного материала, используемого под кодовым обозначением 1 в Примере 1;
на фиг. 4 представлено фотографическое изображение прокладочного материала с отверстиями, используемого под кодовым обозначением 2 в Примере 2;
на фиг. 5 представлено фотографическое изображение прокладочного материала с отверстиями и обработками, используемого под кодовым обозначением 3 в Примере 3;
на фиг. 6 представлено фотографическое изображение прокладочного материала Textor, используемого под кодовым обозначением 14 в Примере 4;
на фиг. 7 показано графическое представление результатов, полученных в Примерах 1-4 относительно количества жидких испражнений в разных слоях;
на фиг. 8 изображено фотографическое представление результатов, полученных в Примерах 1-4 относительно образования пятен от жидких испражнений;
2
на фиг. 9 представлено фотографическое изображение трехмерного прокладочного материала коформ, соединенного посредством микроотверстий со спанбондом с базовым весом 12 г/м и используемого под кодовым обозначением 8 в Примере 5;
2
на фиг. 10 представлено фотографическое изображение трехмерного прокладочного материала коформ, соединенного посредством микроотверстий со спанбондом с базовым весом 12 г/м, с обработанной и снабженной отверстиями целевой областью, используемого под кодовым обозначением 13 в Примере 6;
на фиг. 11 показано графическое представление результатов, полученных в Примерах 4-6 относительно количества жидких испражнений в разных слоях; и
на фиг. 12 изображено фотографическое представление результатов, полученных в Примерах 4-6 по отношению к образованию пятен от жидких испражнений.
Повторное использование ссылочных позиций в данном описании и в графических материалах предназначено для представления одинаковых или аналогичных признаков или элементов данного раскрытия. Графические материалы являются репрезентативными и не обязательно представлены в масштабе. Определенные их размеры могут быть увеличены, при этом другие могут быть уменьшены.
ПОДРОБНОЕ ОПИСАНИЕ
Поскольку описание изобретения завершается формулой изобретения, в частности, указывающей и отчетливо заявляющей объем охраны настоящего изобретения, предполагается, что настоящее изобретение будет лучше понято из следующего описания.
Все процентные доли, доли и отношения рассчитаны на основании общего веса композиций согласно настоящему изобретению, если не указано иное. Все такие веса, поскольку они относятся к перечисленным ингредиентам, основаны на уровне активных веществ и поэтому не включают растворители или побочные продукты, которые могут быть включены в коммерчески доступные материалы, если не указано иное. Термин «весовой процент» может быть обозначен как «вес. %» в данном документе. Кроме тех случаев, когда приводятся конкретные примеры фактически измеренных значений, численные значения, указанные в данном документе, следует количественно оценивать словом “приблизительно”.
Используемое в данном документе выражение "впитывающее изделие", как правило, относится к устройству, которое впитывает и содержит биологические жидкости, и более конкретно относится к устройствам, которые размещены вплотную или вблизи кожи для впитывания и удержания различных жидкостей, выделяемых из тела, в частности, вязкоупругих жидкостей. К примерам впитывающих изделий относятся, помимо прочего, впитывающие изделия, предназначенные для индивидуального ношения, такие как подгузники, впитывающие продукты для лиц, страдающих недержанием, гигиенические продукты для женщин, такие как женские прокладки, ежедневные прокладки, тампоны и гигиенические прокладки, другие предметы медицинской одежды и тому подобное.
Используемый в данном документе термин "закупоривание" означает изменение в проницаемости жидкости при ее протекании через пористую среду. Более конкретно, закупоривание представляет собой ухудшение проницаемости, которое возникает тогда, когда компоненты жидкости проходят через пористую среду и взаимодействуют со структурой материала, снижая характерную проницаемость пористого материала.
Термин “гидрофильный”, используемый в данном документе, относится к поверхностям с краевыми углами смачивания водой гораздо ниже 90°.
Термин “гидрофобный”, используемый в данном документе, относится к свойству поверхности отталкивать воду с помощью краевого угла смачивания водой, составляющим от приблизительно 90° до приблизительно 130°.
Используемый в данном документе термин “повторное увлажнение” относится к количеству жидкости, которая поступает из впитывающей сердцевины обратно в верхний слой нетканой поверхности и через него. Это также называется обратным потоком.
Термин “супергидрофобный” относится к свойству поверхности отталкивать воду очень эффективно. Это свойство определяется краевым углом смачивания водой, превышающим, как правило, 130°.
Настоящее изобретение относится к улучшенным средствам личной гигиены, особенно одноразовым впитывающим изделиям. Средства личной гигиены согласно настоящему изобретению включают, помимо прочего, гигиенические продукты для женщин наподобие гигиенических салфеток и впитывающих менструальные выделения устройств (например, гигиенические прокладки и тампоны), средства по уходу за младенцами и более старшими детьми, такие как одноразовые подгузники, впитывающие трусы и подгузники для приучения к горшку, раневые повязки, такие как бандажи, средства для лиц, страдающих недержанием, средства для вытирания и впитывания масел, и тому подобное.
Часть одноразового впитывающего изделия 10, как это изображено на фиг. 1, может, к примеру, содержать проницаемый для жидкости верхний лист или прокладочный материал 12, по существу проницаемый для жидкости тыльный лист 22, соединенный с прокладочным материалом 12, и впитывающую сердцевину 16, размещенную и удерживаемую между прокладочным материалом 12 и тыльным листом 22. Прокладочный материал 12 является функционально проницаемым для жидкостей, которые предназначены для удерживания или хранения впитывающим изделием 10, и тыльный лист 22 может по существу быть проницаемым или иным образом функционально проницаемым для предназначенных жидкостей. Впитывающее изделие 10 может также содержать дополнительный слой(и) 14, такие как изображенные на фиг. 1. Этот дополнительный слой(и) 14 может быть поглощающим жидкость слоем, принимающим слоем, отводящим жидкость слоем, распределяющим жидкость слоем, переносящим слоем, барьерным слоем и т.п., а также их множеством и комбинациями.
Одноразовые впитывающие изделия 10 и их компоненты могут функционировать для предоставления обращенной к телу поверхности (верхней поверхности прокладочного материала 12) и обращенной к предмету одежды поверхности (тыльной поверхности тыльного листа 22). Используемое в данном документе выражение “обращенная к телу” или “лицевая по отношению к телу” поверхность относится к поверхности прокладочного материала 12, которая во время обычного использования расположена на стороне тела носителя или прилегает к нему. “Обращенная к предмету одежды поверхность” относится к тыльному листу 22, где тыльная поверхность расположена на противоположной стороне от тела носителя и прилегает к предмету одежды носителя во время обычного использования. Подходящие впитывающие изделия более подробно описаны в патенте США № 7632258.
Проницаемый для жидкости прокладочный материал 12 согласно настоящему изобретению может оставаться необработанным или может обрабатываться гидрофобной или супергидрофобной композицией, которая помогает препятствовать удерживанию жидкости на поверхности, что может привести к ощущению дискомфорта и/или несвежести от пятен, накопившихся инородных частиц или влажности на поверхности. Прокладочный материал 12 обычно снабжен отверстиями, прорезями и тому подобное для обеспечения проницаемости для жидкости, когда прокладочный материал 12 обработан гидрофобными или супергидрофобными композициями. Одноразовое впитывающее изделие 10 согласно настоящему изобретению выполнено, в частности, с возможностью приема жидкостей, имеющих вязкоупругие свойства, таких как менструальные выделения, слизь, продукты крови и фекалии, в том числе с возможностью уменьшения области пятна, уменьшения повторного увлажнения, улучшения свойств впитывания, распределения, поглощения жидкости и снижения вероятности протекания. Более важным является то, что проницаемый для жидкости прокладочный материал 12 представляет собой предпочтительно по существу гидрофобный нетканый материал, такой как спанбонд, спанбонд-мелтблаун-спанбонд (SMS), связанное кардочесанное полотно (BCW), спанлейс или коформ. Проницаемый для жидкости прокладочный материал 12 может содержать трехмерный профиль и/или отверстия 20. Отверстия 20 могут быть обработаны веществом для гидрофильной обработки, при этом вещество для обработки повышает поверхностную энергию в отверстиях и вокруг них для предпочтительного направления потока жидкости в отверстия 20 с тем, чтобы обеспечить преимущества согласно настоящему изобретению относительно защиты от пятен, повторного увлажнения, накапливания инородных частиц на обращенной к телу поверхности и других факторов, вызывающих неприятные ощущения.
Хотя настоящее изобретение описано в основном в отношении поглощения жидких испражнений в одноразовых впитывающих изделиях, таких как подгузники, для специалиста в данной области техники на основе изобретения будет совершенно понятно, что продукты и способы, описанные в данном документе, могут также использоваться в комбинации с многочисленными другими впитывающими изделиями, разработанными для впитывания жидкостей, отличных от испражнений, таких как менструальные выделения, моча и т.п.
Это изобретение использует новаторские трехмерные материалы с оптимизированными отверстиями и с комбинациями гидрофильных и гидрофобных обработок, стратегически примененных к материалам для улучшения впитывания подгузником испражнений и их перемещения под прокладочный материал. Когда большая часть жидких испражнений поглощена, на ребенке остается меньше загрязнений, которые необходимо очистить лицу, осуществляющему уход, и обеспечивается более аккуратный внешний вид поверхности. Комбинации трехмерных структур и обработок согласно настоящему изобретению не ограничиваются контролем жидких испражнений и могут быть применены для улучшения поглощения других жидкостей, включая менструальные выделения, мочу и тому подобное. Улучшение характеристик, как правило, измеряют путем оценивания накапливания жидких испражнений, размера пятна и количества испражнений в разных слоях (прокладочный материал, принимающий материал, сердцевина).
Трехмерные структуры могут включать выпуклости, углубления, выступающие области, углубленные области, гофры и каналы. Отверстия обычно расположены в углубленных областях или впадинах между выпуклостями/гофрами/каналами. В других аспектах отверстия могут быть распределены равномерно или неравномерно, независимо от выпуклости или впадины. В общем, вещество для гидрофильной обработки нанесено так, чтобы размещаться во впадинах, а вещество для гидрофобной обработки нанесено так, чтобы размещаться на выпуклостях или поднятых областях топографической поверхности. Испытанные материалы верхнего слоя или прокладочные материалы включают в себя текстурированный трехмерный коформ, гофрированную бумагу, материал, полученный аэродинамическим холстоформованием, и трехмерный нетканый материал от компании Textor Technologies Pty Ltd, 41 Tullamarine Park Road, VIC 3043, г. Мельбурн, Австралия.
Было продемонстрировано, что трехмерный структурированный прокладочный материал с отверстиями и подобные нанесенные обработки перемещают больше жидких испражнений к сердцевине, образуя немного меньший размер пятна и показывая уменьшенное накопление жидких испражнений.
Проницаемый для жидкости прокладочный материал
Впитывающее изделие 10 согласно настоящему изобретению содержит проницаемый для жидкости прокладочный материал 12, предпочтительно представляющий собой нетканый, обращенный к телу листовой материал. Настоящее изобретение обеспечивает преимущество над прокладочными материалами, содержащими термопластичную пленку, поскольку нетканые материалы, как правило, являются более мягкими, меньше вызывают потение и раздражение от потения, и устраняют ощущение пластика или шуршание, которое часто связано с пластиками и пленками. Нетканые материалы согласно настоящему изобретению включают, помимо прочего, спанбонд, мелтблаун, коформ, материалы, полученные аэродинамическим холстоформованием, связанные кардочесанные полотна, материалы, полученные путем водоструйного скрепления (спанлейс), их комбинации и т.п. Например, волокна, из которых выполнен нетканый материал, могут быть получены в ходе процессов аэродинамического распыления расплава (мелтблаун) или скрепления прядением (спанбонд), включая процессы, применяемые для изготовления двухкомпонентных, двухсоставных или полученных из полимерной смеси волокон, хорошо известные в данной области техники. Эти процессы обычно используют экструдер для подачи расплавленного термопластичного полимера в фильеру, где полимер распускается на волокна, имеющие штапельную длину, или более длинные. Волокна затем вытягивают, обычно пневматическим способом, и размещают на движущейся панели или ленте для формирования нетканого материала. Волокна, образованные в ходе процессов спанбонд и мелтблаун, могут представлять собой микроволокна. Микроволокна согласно настоящему изобретению представляют собой волокна малого диаметра, обладающие средним диаметром, не превышающим приблизительно 75 микрон, например, обладающие средним диаметром от приблизительно 0,5 микрон до приблизительно 50 микрон, или точнее, микроволокна, обладающие средним диаметром от приблизительно 2 микрон до приблизительно 40 микрон.
Нетканые материалы спанбонд являются, как правило, в некоторой степени тканями из связанных волокон, поскольку при их изготовлении им придают достаточную структурную целостность для того, чтобы выдерживать тяжелые условия последующей обработки для создания конечного продукта. Связывание может быть осуществлено рядом способов, включая водоструйное связывание, прошивку, связывание посредством ультразвуковой сварки, склеивание, сварку "сшиванием", связывание, осуществляемое воздушной набивкой, и термосвязывание.
Нетканый материал также может представлять собой связанное кардочесанное полотно. Связанные кардочесанные полотна изготовлены из штапельных волокон, которые обычно приобретают в связках. Связки помещают в щипальную машину, которая разделяет волокна. Затем волокна пропускают через блок гребнечесания или кардного прочеса, в котором дополнительно разделяются и выравниваются штапельные волокна в машинном направлении для того, чтобы образовать ориентированное как правило в машинном направлении волокнистое нетканое полотно. После образования полотна, его затем связывают с помощью одного или более из нескольких известных способов связывания. Один такой способ связывания является порошковым связыванием, при этом порошкообразный клей распределяют по полотну и затем активируют обычно путем нагревания полотна и клея горячим воздухом. Другим подходящим способом связывания является связывание участков, при этом нагретые каландровые валы или устройства связывания посредством ультразвуковой сварки используются для связывания волокон воедино, обычно на локализованном участке связи, при этом полотно может быть связано при необходимости по всей своей поверхности. Другим подходящим способом связывания, особенно при использовании двухкомпонентных штапельных волокон, является связывание, осуществляемое воздушной набивкой.
Нетканый материал может также быть получен путем укладывания воздухом. Изготовление уложенных воздухом нетканых материалов хорошо определено в литературе и документировано в данной области техники. К примерам относятся способ DanWeb, описанный в патенте США № 4640810, выданном Laursen и др., способ Kroyer , описанный в патенте США № 4494278, выданном Kroyer и др., способы, описанные в патенте США № 5527171, выданном Soerensen, метод согласно патенту США № 4375448, выданному Appel и др., или другие аналогичные методы.
Нетканый материал согласно настоящему изобретению также может представлять собой многослойный материал. Пример многослойного материала является одним из аспектов, в котором некоторые из слоев представляют собой материал спанбонд, а некоторые представляют собой материал мелтблаун, такой как слоистый материал спанбонд/мелтблаун/спанбонд (SMS), описанный в патенте США № 4041203, выданном Brock и др., в патенте США № 5169706, выданном Collier и др., и в патенте США № 4374888, выданном Bornslaeger. Такой слоистый материал может быть изготовлен путем последовательного осаждения на движущуюся формующую ленту сначала слоя ткани спанбонд, затем слоя ткани мелтблаун, и напоследок еще одного слоя спанбонда, а затем связывания слоистого материала описанным ниже образом. Альтернативно, слои тканей могут быть изготовлены отдельно, собраны в рулоны и объединены на отдельной стадии связывания. Такие ткани обычно имеют основную массу от приблизительно 0,1 до 12 OSY (унций на квадратный ярд) (от 6 до 400 г/м2), или более конкретно от приблизительно 0,75 до приблизительно 3 OSY.
Трехмерные материалы согласно настоящему изобретению представляют собой нетканые материалы с отличающейся трехмерной топографией, представленной выпуклостями, каналами, гофрами, канавками, впадинами, точками и т.п., обладающими различной высотой, размерами и интервалом. Например, в различных аспектах настоящего изобретения, прокладочный материал может быть расположен и изготовлен, как описано применительно к обращенному к телу материалу в заявке на патент США серийный номер 13/665812, которая включена в настоящее описание до той степени, до которой она не противоречит данному документу.
Как изображено на фиг. 2, прокладочный материал или верхний лист 12 может представлять собой полотно из подвергнутого струйному скреплению слоистого материала с выступами 90, выходящими наружу и в сторону от по меньшей мере одной предполагаемой внешней поверхности слоистого полотна. В одном аспекте выступы 90 могут быть полыми. Прокладочный материал 12 может иметь два слоя, такие как необязательный опорный слой 92 и слой 94 с выступами.
В одном аспекте выступы 90 могут быть заполнены волокнами из слоя 94 с выступами и/или из необязательного опорного слоя 92. В другом аспекте выступы 90 могут быть полыми. Выступы 90 могут иметь закрытые концы, у которых могут отсутствовать отверстия. Тем не менее, в некоторых аспектах может быть желательно увеличение давления и/или времени воздействия ударяющих струй текучей среды в ходе описанного в настоящем документе процесса скрепления для создания одного или нескольких отверстий (не изображены) в каждом из выступов 90. Отверстия также могут быть выполнены в обращенном к телу материале посредством формирования штырей (не изображены). Такие отверстия могут быть выполнены на закрытых концах и/или на боковых стенках выступов 90. Такие отверстия должны отличаться от промежутка между волокнами, который представляет собой промежуток от одного отдельного волокна до следующего отдельного волокна.
В различных аспектах выступы 90 могут быть круглыми при рассмотрении сверху с отчасти куполообразными или изогнутыми вершинами или закрытыми концами, как видно при рассмотрении в поперечном сечении. Фактическая форма выступов 90 может изменяться в зависимости от формы формирующей поверхности, в которую вдавливают волокна из слоя 94 с выступами. Таким образом, в то же время не ограничивая варианты, формы выступов 90 могут быть, например, круглыми, овальными, квадратными, прямоугольными, треугольными, ромбовидными и т.п. Как ширина, так и высота выступов 90 могут изменяться, так же как могут изменяться интервал и узор выступов 90. В одном аспекте в одном слое 94 с выступами могут использоваться выступы 90 с различными формами, размерами и интервалами.
Выступы 90 могут быть окружены низинными областями 116. Низинные области 116 могут быть относительно пологими и плоскими, как показано на фиг. 2, или в низинных областях 116 может быть создана топографическая изменчивость. Например, в одном аспекте низинная область 116 может иметь множество трехмерных форм, сформированных в ней путем формирования слоя 94 с выступами на обладающей трехмерной формой формирующей поверхности, такой как раскрыта в патенте США № 4741941, выданном Engelbert и др., переуступленном Kimberly-Clark Worldwide, и включенном в настоящий документ посредством ссылки до той степени, до которой он не противоречит данному документу. Например, в одном аспекте низинная область 116 может быть снабжена углублениями 118, которые могут полностью или частично заходить в слой 94 с выступами и/или опорный слой 92. Кроме того, низинная область 116 может быть подвергнута тиснению, которое может придать низинной области 116 поверхностную текстуру и другие функциональные признаки. В другом аспекте низинная область 116 и прокладочный материал 12, в целом, могут быть снабжены отверстиями 20, которые могут проходить через прокладочный материал 12 для дополнительного облегчения прохождения текучих сред (таких как жидкости и твердые вещества, составляющие выделения организма) в прокладочный материал 12 и сквозь него. Такие отверстия 20 необходимо отличать от промежутка между волокнами, представляющего собой промежуток от одного отдельного волокна до следующего отдельного волокна.
Выступы 90 прокладочного материала 12 могут быть реализованы в любой ориентации, которая представляется подходящей. В одном аспекте выступы 90 прокладочного материала 12 могут быть расположены случайным образом на прокладочном материале 12. В другом аспекте выступы 90 могут быть ориентированы линейно в направлениях оси X и/или оси Y прокладочного материала 12. Низинные области 116 прокладочного материала 12 могут быть реализованы в любой ориентации, которая представляется подходящей. В одном аспекте низинные области 116 могут быть ориентированы линейно в направлениях оси X и/или оси Y прокладочного материала 12.
В другом аспекте выступы 90 могут иметь различные значения высоты, диаметра и концентрации в разных областях прокладочного материала 12. В таком аспекте, например, выступы 90 могут иметь первую высоту в одной области прокладочного материала 12 и другую высоту в другой области прокладочного материала 12.
В других аспектах выступы 90 и/или низинные области 116 могут быть реализованы в структурированной ориентации. Не ограничивающие примеры структурированных ориентаций могут включать без ограничений линии, круги, квадраты, прямоугольники, треугольники, овалы, звезды и шестигранники.
Гидрофобное/супергидрофобное покрытие
Нетканый материал согласно настоящему изобретению может быть обработан веществом для гидрофобной обработки, в частности веществом в виде гидрофобной или супергидрофобной композиции. В случае обработки большая часть поверхности нетканого прокладочного материала 12 может быть обработана веществом для гидрофобной обработки, выбранным из гидрофобной композиции, супергидрофобной композиции или их комбинации. Другая часть поверхности будет содержать гидрофильно-обработанные отверстия 20, как будет более подробно описано далее. В особенно предпочтительных аспектах выступы 90 обработаны гидрофобной и/или супергидрофобной композициями или их комбинациями. Возможно обрабатывать выступы 90 в одной секции или области прокладочного материала 12 гидрофобной композицией и в другой области супергидрофобной композицией. Следовательно, обработки могут быть нанесены в виде любых схем или комбинаций схем, без ограничения. Подобным образом, низинные области 116 могут быть обработаны гидрофильными веществами различных типов, такими как различные поверхностно-активные вещества.
Вещество для гидрофобной обработки может представлять собой гидрофобный полимер, диспергируемый в воде и включающий в себя, помимо прочего, фторированные или перфторированные полимеры. Фторированный или перфторированный полимер может быть изменен за счет введения сомономера в его молекулярную структуру. Подходящие сомономеры включают, помимо прочего, этилен-ненасыщенные мономеры, содержащие функциональные группы, которые могут быть ионизированы в воде. Одним из примеров является этилен-ненасыщенная карбоновая кислота, такая как акриловая кислота. Одним из примеров гидрофобной композиции является коммерчески доступное соединение измененного перфторированного полимера, которое изготавливает DuPont в качестве продукта на водной основе под торговой маркой CAPSTONE ST-100.
В дополнение к указанным выше примерам, другие гидрофобные материалы, подходящие для настоящего изобретения, хорошо определены и документированы в данной области техники. Например, в опубликованном патенте США № 2002/0064639 описаны гидрофобные композиции, выбранные из группы, состоящей из силиконов, фторсодержащих соединений, соединений циркония, масел, латексов, восков, сшивающих смол и их смесей. Типичные водоотталкивающие фторсодержащие соединения, описанные в патенте США № 7407899 включают фторсодержащие уретаны, мочевины, сложные эфиры, простые эфиры, спирты, эпоксиды, аллофанаты, амиды, амины (и их соли), кислоты (и их соли), карбодиимиды, гуанидины, оксазолидиноны, изоцианураты и биуреты. В патенте США № 6548732 описаны гидрофобные вещества из группы, состоящей из какао-масла, масла какао, масла какао, петролатума, вазелина, белого минерального масла, диметикона, раствора оксида цинка, окиси цинка, цинкового белила, желтого воска, ланолина, масла жожоба и их комбинаций. Кроме того, в заявке на патент США, серийный № 13/193065, поданной 28 июля 2011, обсуждаются подложки, которые обладают супергидрофобными свойствами при обработке композицией, включающей гидрофобный компонент, выбранный из фторированных полимеров, перфторированных полимеров и их смесей; наноструктурированные частицы, выбранные из коллоидной двуокиси кремния, гидрофобного диоксида титана, оксида цинка, наноглины и их смесей; и вода для в целом неорганического растворителя на водной основе. Примеры таких композиций и поверхностей в заявке на патент США, серийный № 13/193065 иллюстрируют супергидрофобные обработанные поверхности, которые могут быть использованы в качестве нетканого прокладочного материала согласно настоящему изобретению.
Настоящее изобретение представляет как гидрофобные, так и супергидрофобные нетканые материалы с покрытием для того, чтобы способствовать уменьшению наличия биологических жидкостей на обращенной к телу поверхности прокладочного материала 12, обеспечивая повышенную склонность биологических жидкостей перемещаться под действием силы тяжести к гидрофильным отверстиям 20 и внутрь впитывающей сердцевины 16.
o
Супергидрофобно-обработанные прокладочные материалы представляют собой материалы с краевыми углами смачивания водой, равными 150 или более, которые можно получить, например, путем изменения топографии поверхности, например посредством повышений и углублений для создания шероховатой поверхности и последующим нанесением на них гидрофобной композиции(ий). В патенте США № 6800354, например, описано покрытие, имеющее “наноразмерную” структурированную поверхность, например состоящую из частиц оксида металла с подходящим гидрофобным слоем, расположенным на структурированной поверхности подложки. Различные другие методы для придания поверхностям супергидрофобных свойств также задокументированы, например, в опубликованном патенте США № 2009/0298369. Эти методы включают использование придающих шероховатость гидрофобных полимеров, таких как фторированные полимеры, полидиметилсилоксаны, парафиновые углеводороды и тому подобное с использованием способов изготовления по шаблону, электроспиннинга для получения волокон маленьких диаметров, контролирования кристаллизации и тому подобное. В качестве альтернативы, шероховатая поверхность может быть изготовлена с помощью других методов, таких как травление, офсетная печать, обработка с применением золь-гель технологии, послойная сборка и тому подобное, при этом поверхность изменяют с помощью материала с низкой поверхностной энергией, такого как ранее упомянутые гидрофобные материалы. Другой подход к получению супергидрофобных свойств заключается в покрытии поверхности жидкостной дисперсией, которая содержит по меньшей мере один компонент с низкой поверхностной энергией, такой как перфторированный полимер, в комбинации с признаками для придания шероховатости, такими как микро- и наноструктуры, образующие частицы, которые придают поверхности шероховатость при напылении, заполнении или нанесении с помощью других известных методов нанесения.
Прокладочный материал, имеющий отверстия
3
2
6
2
4
2
5
2
5
2
5
2
Нетканый прокладочный материал 12 согласно настоящему изобретению содержит обработанные и/или необработанные отверстия 20 для втягивания биологических жидкостей из обращенной к телу поверхности во впитывающую сердцевину 16. Отверстия 20 могут иметь неизменный размер или могут иметь скошенную или коническую форму, имея большую площадь возле верхней части и меньшую площадь возле нижней части. Геометрические формы с большей площадью могут быть, помимо прочего, круглыми, треугольными, пятиугольными, овальными, симметричными, несимметричными и тому подобное. Отверстия 20 могут также быть расположены в виде схемы для отображения различных орнаментов или создания преимущественного размещения отверстий в конкретных изделиях для того, чтобы свести к минимуму вероятность повторного увлажнения и/или образования пятен. По меньшей мере часть отверстий 20 будет обработана веществом для гидрофильной обработки. Таким образом, по меньшей мере приблизительно 10%, по меньшей мере приблизительно 25%, по меньшей мере приблизительно 50%, по меньшей мере приблизительно 75%, или 100% отверстий внутри нетканого материала могут содержать гидрофильную обработку. Отверстия могут быть обработанными и необработанными в виде определенной схемы для образования привлекательных с эстетической точки зрения визуальных ориентиров или для функциональных преимуществ, чтобы свести к минимуму вероятность повторного увлажнения и/или образования пятен в конкретных областях нетканого материала, или для комбинации как эстетических, так и функциональных признаков. Диаметры отверстий, измеренные на лицевой по отношению к предмету одежды поверхности прокладочного материала, могут находиться в диапазоне от приблизительно 0,1 мм до приблизительно 5 мм, от приблизительно 0,4 мм до приблизительно 1,5 мм, или от приблизительно 0,5 мм до приблизительно 1,0 мм. Плотность отверстий может также находиться в диапазоне от приблизительно 7,8 x 10 отверстий/мдо приблизительно 1,9 x 10 отверстий/м, от приблизительно 4,7 x 10 отверстий/мдо приблизительно 9,3 x 10отверстий/м, или от приблизительно 1,6 x 10отверстий/мдо приблизительно 3,1 x 10отверстий/м. Отверстия могут проходить через толщину прокладочного материала 12 от обращенной к телу поверхности и к тыльной стороне прокладочного материала 12. В некоторых случаях, например, в случае прокладочного слоистого материала (не показан), отверстия 20 прокладочного материала преимущественно проходят от обращенной к телу поверхности до одного или более слоев (не показаны), но не полностью до тыльной стороны слоистого прокладочного материала (не показан).
Гидрофильная обработка отверстий
Все отверстия согласно настоящему изобретению могут быть обработаны веществом для гидрофильной обработки. Если обработаны не все отверстия, то по меньшей мере от приблизительно 10%, по меньшей мере от приблизительно 25% по меньшей мере от приблизительно 50%, или по меньшей мере от приблизительно 75% отверстий обработаны веществом для гидрофильной обработки, что увеличивает действие капиллярности жидкости и обеспечивает поток жидкости предпочтительно через отверстия 20 в нетканом прокладочном материале 12 и внутрь впитывающей сердцевины 16. Кроме того, в значительной мере снижается вероятность повторного увлажнения и в значительной мере сведено к минимуму образование пятен. Таким образом, настоящее изобретение предоставляет потребителю продукт, который ощущается более сухим и чистым для продукта, обладающего в целом улучшенными характеристиками.
Жидкости, имеющие вязкоупругие свойства, такие как менструальные выделения, слизь, продукты крови, фекалии и другие биологические жидкости, для которых используются средства личной гигиены, имеют тенденцию нарушать свойства поглощения и распределения средств личной гигиены. Таким образом, обработанные отверстия 20 согласно настоящему изобретению обеспечивают преимущество не только во втягивании жидкостей посредством действия капиллярности, но и в снижении вязкости и упругости вязкоупругих жидкостей, таким образом, позволяя жидкости протекать более легко через прокладочный материал 12 внутрь впитывающей сердцевины 16. Кроме того, эффекты загрязнения жидкостей также снижены вследствие сниженной вязкости и/или упругости, особенно менструальных жидкостей.
Вещества для гидрофильной обработки, описанные в данном документе, могут проявлять дополнительные комбинации эффектов на вязкость, упругость и загрязнение, в зависимости от скорости концентрации и осаждения, с которой они наносятся на подложку. Вещество для гидрофильной обработки согласно настоящему изобретению может быть выбрано из группы, состоящей из лауратов полиэтеленгликоля, простых полиэтиленгликоль-лауриновых эфиров и их комбинаций. Преимущественно, лаураты полиэтеленгликоля и простые полиэтиленгликоль-лауриновые эфиры способны снижать как вязкость, так и упругость вязкоупругой жидкости. Примеры подходящих лауратов полиэтиленгликоля включают, помимо прочего, монолаурат полиэтиленгликоля 400, монолаурат полиэтиленгликоля 600, монолаурат полиэтиленгликоля 1000, монолаурат полиэтиленгликоля 4000, дилаурат полиэтиленгликоля 600 и их комбинации. Примеры подходящих простых полиэтиленгликоль-лауриновых эфиров включают, помимо прочего, простой полиэтиленгликоль 600 лауриновый эфир. Следует отметить, что простой полиэтиленгликоль-лауриновый эфир и/или лаурат полиэтиленгликоля не только служит в качестве вещества для гидрофильной обработки, но также способен снизить свойства загрязнения вязкоупругой жидкости. Такие вещества для гидрофильной обработки включают, помимо прочего, простой полиэтиленгликоль (PEG) 600 лауриновый эфир и относящиеся к нему соединения, монолаурат полиэтиленгликоля (PEG) 600 и относящиеся к нему соединения, и их комбинации.
В дополнение к PEG лауратам и PEG простым лауриновым эфирам, другие прозводные полиэтиленгликоля могут быть веществами, изменяющими вязкоупругие свойства (например, способными снижать вязкость и упругость вязкоэластичной жидкости), и могут использоваться в качестве веществ для гидрофильной обработки для средств личной гигиены, описанных в данном документе. Используемый в данном документе термин "производная полиэтиленгликоля" включает любое соединение, содержащее фрагмент полиэтиленгликоля. Примеры других подходящих PEG производных включают, помимо прочего, PEG моностеараты, такие как PEG 200 моностеараты и PEG 4000 моностеарат; PEG диолеаты, такие как PEG 600 диолеат и PEG 1540 диолеат; PEG моноолеаты, такие как PEG 600 моноолеат и PEG 1540 моноолеат; PEG моноизостеараты, такие как PEG 200 моноизостеарат; и PEG 16 октилфенил. Конкретные производные для использования в качестве веществ для гидрофильной обработки представляют собой производные, которые улучшают время впитывания вязкоупругих жидкостей, а также снижают вязкость и упругость. Примеры таких производных включают, помимо прочего, PEG производные, включая PEG 1540 диолеат, PEG 600 моноолеат, PEG 1540 моноолеат, и PEG 16 октилфенил. Эти PEG производные могут быть использованы по отдельности или в комбинации с PEG 600 монолауратом, PEG 600 простым лауриновым эфиром и/или с другими веществами для изменения вязкоупругих свойств в качестве вещества для гидрофильной обработки.
В определенных аспектах вещество для гидрофильной обработки, описанное в данном документе, такое как простой полиэтиленгликоль 600 лауриновый эфир и/или монолаурат полиэтиленгликоля 600, могут быть использованы в комбинации друг с другом или в комбинации с другими веществами для изменения вязкоупругих свойств. Примеры дополнительных веществ для изменения вязкоупругих свойств, которые могут быть использованы в комбинации с веществами для гидрофильной обработки, включают, помимо прочего, цитрат натрия, декстран, цистеин, Glucopon 220UP (доступный в виде 60% (по весу) раствора алкилполигликозида в воде от Henkel Corporation), Glucopon 425, Glucopon 600, Glucopon 625. Другие подходящие вещества для изменения вязкоупругих свойств описаны в патенте США № 6060636. Неожиданно было обнаружено, что определенные вещества для изменения вязкоупругих свойств, которые фактически повышают эффект загрязнения вязкоупругих жидкостей, при использовании по отдельности по факту улучшат эффекты загрязнения при использовании в комбинации с простым PEG 600 лауриновым эфиром и/или PEG 600 монолауратом. Например, в одном аспекте цитрат натрия может быть использован в комбинации с PEG 600 монолауратом в качестве вещества для гидрофильной обработки. При использовании в комбинации двух или более веществ для гидрофильной обработки, пропорция каждого вещества для гидрофильной обработки, нанесенного на изделие личной гигиены, находится предпочтительно в соотношении от приблизительно 1:2 до приблизительно 2:1, и более предпочтительно составляет приблизительно 1:1.
Вещество для гидрофильной обработки может быть нанесено в разных количествах, в зависимости от необходимых результатов и применения. Обычно вещество для гидрофильной обработки наносится в отверстия в количестве от приблизительно 0,1% до приблизительно 40%, от приблизительно 0,1% до приблизительно 20%, или от приблизительно 3% до приблизительно 12% по весу обработанной подложки.
3
2
6
2
4
2
5
2
5
2
5
2
В дополнение к количеству вещества для гидрофильной обработки, используемого внутри отверстий 20, размер отверстий, расстояние друг от друга на подложке и плотность распределения отверстий и/или процент открытой области играют существенную роль в обеспечении преимуществ настоящего изобретения. Например, отверстия, являющиеся слишком большими, (в то время как это является преимущественным для обеспечения более легкого поступления жидкости во впитывающую систему) могут неблагоприятным образом способствовать повышению повторного увлажнения во время использования продукта, например, когда носитель прикладывает давление на продукт, например в положении сидя. С другой стороны, очень маленькие отверстия в сочетании с низкой плотностью отверстий (низким процентом открытой области) могут неблагоприятным образом влиять на быстрое впитывание жидкости. В частности, для менструальных выделений это может привести к более высокому накоплению органических остатков и твердых частиц на прокладочном материале. Это может привести к закупориванию отверстий, в результате чего средство становится более влажным и загрязненным. Вещества для гидрофильной обработки, такие как простой (PEG) 600 лауриновый эфир, нанесенные в отверстия 20, помогают расщеплять менструальные выделения за счет снижения их вязкости и упругости, улучшения впитывания и уменьшения накопления органических остатков на поверхности прокладочного материала. При исследовании обнаружилось, что от приблизительно 1 вес. % до приблизительно 10 вес. % таких обработок, нанесенных в отверстия, имеющие размер в диапазоне от приблизительно 0,1 мм до приблизительно 5 мм, от приблизительно 0,4 мм до приблизительно 1,5 мм, или от приблизительно 0,5 мм до приблизительно 1,0 мм, вместе с плотностью отверстий в диапазоне от приблизительно 7,8 x 10 отверстий/мдо приблизительно 1,9 x 10 отверстий/м, от приблизительно 4,7 x 10 отверстий/мдо приблизительно 9,3 x 10отверстий/м, или от приблизительно 1,6 x 10отверстий/мдо приблизительно 3,1 x 10отверстий/м, в гидрофобном прокладочном материале 12 с покрытием помогает обеспечить необходимую балансировку впитывания жидкости, уменьшение накопления инородных частиц и вероятности повторного увлажнения для улучшения чистоты прокладки и впечатления пользователя.
Гидрофобная / гидрофильная обработки для "обратного клапана"
Настоящее изобретение стратегически объединяет гидрофильную и гидрофобную композиции для обработки нетканого прокладочного материала 12, чтобы в значительной мере снизить повторное увлажнение и образование пятен, что часто происходит во время использования средств личной гигиены, таких как одноразовые впитывающие изделия 10. Прокладочный материал 12, имеющий обработанные отверстия, функционирует в качестве "обратного клапана", который позволяет жидкости более легко перемещаться от обращенной к телу поверхности во впитывающую сердцевину 16. Благодаря структуре и композиции, используемым в настоящем изобретении, уменьшается нежелательное повторное увлажнение или обратный поток, вызванный повторным поступлением жидкости от впитывающей сердцевины 16 к обращенной к телу поверхности прокладочного материала 12. Одним способом получения такого "обратного клапана" в нетканом прокладочном материале 12 согласно настоящему изобретению является конструкция отверстий, такая как коническая конструкция отверстий, при этом отверстия имеют более широкий диаметр на обращенной к телу стороне прокладочного материала 12, чем на противоположной тыльной стороне прокладочного материала 12, в сочетании со стратегическими гидрофильными и гидрофобными обработками. Отверстие 20 обработано веществом для гидрофильной обработки, тогда как одна или обе из обращенной к телу поверхности прокладочного материала 12 и тыльной стороны прокладочного материала 12 обработаны гидрофобной или супергидрофобной композицией. При использовании системы "обратного клапана" жидкость направляется во впитывающий слой 16 от тела носителя, так что носитель испытывает ощущение большей сухости и чистоты для средства, обладающего в целом улучшенными характеристиками.
ПРИМЕРЫ
Следующие примеры дополнительно описывают и демонстрируют аспекты в пределах объема настоящего изобретения. Примеры приводятся исключительно с целью иллюстрации и не должны истолковываться как ограничивающие настоящее изобретение, поскольку возможны многие их изменения без отклонения от идеи и объема настоящего изобретения.
Как продемонстрировано в следующих примерах, не подразумевающих ограничения, трехмерные материалы согласно настоящему изобретению представляют собой нетканые материалы с отличающейся трехмерной топографией, представленной выпуклостями, каналами, гофрами, канавками, впадинами, точками и т.п., обладающими различной высотой, глубиной, размерами и интервалом. Гидрофобная обработка может представлять собой гидрофобный полимер, диспергируемый в воде и включающий в себя, помимо прочего, фторированные или перфторированные полимеры, хотя предпочтительны нефторированные обработки. Подобным образом, гидрофильные обработки могут представлять собой различные поверхностно-активные вещества. Вещество для гидрофильной обработки предпочтительно выбрано из группы, состоящей из лауратов полиэтеленгликоля, простых полиэтиленгликоль-лауриновых эфиров и их комбинаций.
Пример 1
3
2
2
2
В примере 1, 10 см настоящих фекалий/жидких испражнений вскармливаемого грудью ребенка наносили на структуру подгузника, включая принимающий материал и впитывающую сердцевину, расположенными между проницаемым для жидкости обращенным к телу прокладочным материалом (BSL) и непроницаемым для жидкости наружным покрытием, для измерения поглощения испражнений. Жидкие испражнения были нанесены с помощью распылителя жидких испражнений, и было проведено испытание поглощения, используя метод испытания поглощения жидких испражнений с помощью пластин. Прокладочный материал имел размер 5 дюймов на 14 дюймов и представлял собой прямоугольный кусок трехмерного текстурированного коформа с базовым весом 60 г/м, содержащий выпуклости и впадины между выпуклостями (см. фиг. 3), включая около 60% CF405 целлюлозы и 40% полимера марки VMX2330 VISTAMAXX, поставляемого компанией Exxon Mobile Chemical Company. Прокладочный материал не содержал отверстий и не был обработан каким-либо составом для улучшения поглощения жидких испражнений. Принимающий материал представлял собой связанное кардочесанное полотно с базовым весом 50 г/м, включающее в себя целлюлозные химические волокна толщиной 2,25 денье и содержащее отверстия диаметром примерно 2,0 мм, расположенные с плотностью приблизительно 13 отверстий на квадратный дюйм. Впитывающая сердцевина включала приблизительно 70% супервпитывающего материала (SAM) и была обернута оберткой сердцевины с базовым весом 10 г/м из нетканого материала спанбонд-мелтблаун-спанбонд (SMS). Перед созданием подгузника 5 каждых из прокладочного материала и принимающего материала были взвешены для получения среднего сухого веса. Подобным образом был измерен и зафиксирован вес подгузника, впитывающей сердцевины и наружного покрытия и толщина подгузника (толщина листа) перед взаимодействием. Затем, четыре угла пластины с жидкими испражнениями настраивали так, чтобы они соответствовали толщине подгузника и проверяли, чтоб удостовериться, что пластина находится на одном уровне. Подгузник помещали между нижней и верхней пластинами и подвергали взаимодействию с жидкими испражнениями. Подгузник оставляли в испытательном оборудовании в течение 2 минут после взаимодействия, и затем размещали на камере вакуумирования для измерения количества накопления жидких испражнений на прокладочном материале. Четыре бумажных полотенца помещали поверх подгузника и подгузник переворачивали таким образом, чтобы бумажные полотенца находились внизу, поверх камеры вакуумирования, и покрывали листом силикона для герметизации вакуума. Камеру вакуумирования включали, создавая давление величиной 5 дюймов водяного столба в течение 1 минуты. Помимо жидких испражнений, собранных бумажными полотенцами на камере вакуумирования, излишние жидкие испражнения, оставшиеся на пластине с жидкими испражнениями, удаляют с помощью дополнительного бумажного полотенца. Количество жидких испражнений, собранных бумажными полотенцами с камеры вакуумирования, вместе с излишними жидкими испражнениями, оставшимися на пластине, были зафиксированы как общее количество накопленных жидких испражнений. Для определения количества жидких испражнений в каждом слое подгузника куски прокладочного материала и принимающего материала были взвешены по отдельности, в то время как обертка сердцевины, впитывающая сердцевина и наружное покрытие были взвешены вместе в качестве “сердцевины”. Начальные значения сухого веса каждого слоя затем вычли из конечных значений веса и определили процент жидких испражнений в каждом слое путем деления веса жидких испражнений в каждом слое на общее количество выделенных жидких испражнений.
В каждом из примеров было испытано три (N=3) образца. Количества испражнений в каждом слое в 3 образцах затем были усреднены для получения количества испражнений, накопленных на прокладочном материале, внутри прокладочного материала, внутри принимающего материала и внутри сердцевины. Результаты на фиг. 1 (кодовое обозначение 1) демонстрируют, что в этом Примере 1 количество жидких испражнений, скопившихся на прокладочном материале, составляло приблизительно 60%, приблизительно 37% в прокладочном материале и менее 2% в принимающем материале совместно с сердцевиной.
Пример 2
Пример 2 аналогичен Примеру 1 за исключением того, что трехмерный обращенный к телу прокладочный материал-коформ содержал отверстия диаметром примерно 2 мм в областях впадин между трехмерными выпуклостями для образования канала для жидкости, ведущего в сердцевину. На фиг. 1 (кодовое обозначение 2) результаты для Примера 2 демонстрируют, что накопление жидких испражнений уменьшилось от приблизительно 60% до приблизительно 47% и перемещение в сердцевину увеличилось от менее 2% до приблизительно 9% по сравнению с Примером 1.
Пример 3
Пример 3 аналогичен Примеру 2 за исключением того, что трехмерные выпуклости на BSL материале-коформе были обработаны 5% добавкой для гидрофобной обработки, OLEOPHOBOL CP-X, дисперсией перфторированного акрилового сополимера, поставляемой компанией Huntsman, и области впадин между выпуклостями были обработаны 5% добавкой для гидрофильной обработки, Lutensol A65N, неионным поверхностно-активным веществом, поставляемым компанией BASF. Строение подгузника не содержало слоя принимающего материала. Результаты на фиг. 1 (кодовое обозначение 3) демонстрируют повышенное перемещение испражнений в сердцевину (25%) по сравнению с Примером 1 (менее 2%) и приблизительно 9% в Примере 2. Неожиданно было обнаружено, что количество жидких испражнений, скопившихся на прокладочном материале, было чуть больше количества в Примере 2, вероятно в результате уменьшенного размера пустот из-за отсутствия принимающего материала.
Пример 4
В Примере 4 строение подгузника не содержало принимающего материала подобно Примеру 3, за исключением того, что обращенный к телу прокладочный материал представлял собой трехмерный материал, полученный путем водоструйного скрепления, поставляемый компанией Textor Technologies Pty Ltd, 41 Tullamarine Park Road, VIC 3043, Мельбурн, Австралия. Трехмерный материал Textor содержал микроперфорации или отверстия между выпуклостями. Количество жидких испражнений в сердцевине (22%) сравнимо с Примером 3, где оно составляло 25%. Тем не менее, количество накопленных жидких испражнений, равное 39%, существенно ниже, чем в Примерах 1, 2 и 3.
Более чистый внешний вид подгузника после воздействия жидких испражнений в Примерах 1-4.
Подгузник, загрязненный жидкими испражнениями, не является чистым. Тем не менее, подгузник, эффективно справляющийся с жидкими испражнениями, выглядит относительно чистым по сравнению с подгузником, который не справляется с ними, создавая более положительное впечатление о продукте для лица, осуществляющего уход. На фиг. 8 изображено накопление жидких испражнений на прокладочном материале в Примерах 1-4. Как видно, отверстия и обработка в Примере 3 удаляют влагу жидких испражнений по краям, что может создать впечатление более чистого внешнего вида поверхности и указать на то, что продукт выполняет свои функции. Сочетание более чистого внешнего вида подгузника и меньшего размера пятна является желательным.
Пример 5
Пример 5 представляет собой прямоугольник размером 5 дюймов на 14 дюймов трехмерного текстурированного коформа с базовым весом 60 г/м2, содержащего выпуклости и состоящего из (60/40) целлюлозы/полимера vistamaxx VMX2330, изготовленного на K-C опытной линии. Трехмерный материал коформ был соединен посредством микроотверстий, выполненных нагретыми штифтами диаметром примерно 1 мм, с полипропиленовым спанбондом с базовым весом 12 г/м2, обработанным поверхностно-активным веществом SF19, для испытания концепции сочетания прокладочного материала и принимающего материала в строении подгузника, используя тот же протокол испытаний, что и в Примере 1. Результаты на фиг. 3 (кодовое обозначение 8) демонстрируют, что 45% жидких испражнений накапливались на прокладочном материале и 15% в сердцевине.
Пример 6
Пример 6 аналогичен Примеру 5, за исключением того, что в целевой зоне взаимодействия были предоставлены дополнительные отверстия диаметром примерно 2 мм и материал был обработан добавкой для гидрофильной обработки Lutensol в количестве примерно 5% исходя из веса образца. Результаты на фиг. 3 (кодовое обозначение 13) демонстрируют относительное небольшое накопление жидких испражнений (45%) на прокладочном материале и одновременно значительно большее количество жидких испражнений (31%), перемещенных в сердцевину.
Размеры и значения, раскрытые в настоящем документе, не следует понимать как строго ограниченные изложенными точными численными значениями. Вместо этого, если не указано иное, каждый такой размер должен обозначать как приведенное значение, так и функционально эквивалентный диапазон, охватывающий это значение. Например, размер, описанный как “40 мм”, как подразумевается, означает “приблизительно 40 мм”.
Все документы, цитируемые в разделе «Подробное описание изобретения», в соответствующей части включены в данный документ посредством ссылки; цитирование какого-либо документа не следует истолковывать как признание того, что он относится к предшествующему уровню техники по отношению к настоящему изобретению. В той степени, в которой какое-либо значение или определение термина в данном письменном документе противоречит любому значению или определению термина в документе, включенном посредством ссылки, значение или определение, присвоенное термину в данном письменном документе, имеет преимущественную силу.
Хотя были проиллюстрированы и описаны определенные аспекты настоящего изобретения, специалистам в данной области должно быть очевидно, что различные другие изменения и модификации могут быть осуществлены без отступления от сущности и объема настоящего изобретения. Следовательно, предполагается, что приведенная формула изобретения включает в себя все такие изменения и модификации, лежащие в рамках настоящего изобретения.